본원 에 기재 된 TPU 조성물 을 사용 하 여 제조 된 필라멘트 는 고속 으로 제조 될 수 있 으며 , 승 온 에 노출 되 는 경우 , 낮 은 수축 을 나타낼 수 있 다 . 예 를 들 어 , 필라멘트 는 80 ℃ 의 온도 에 90 초 동안 노출 되 는 경우 , 30 % 미만 , 또는 심지어 25 % 미만 , 또는 심지어 20 % 미만 , 또는 심지어 15 % 미만 , 또는 심지어 , 일부 구 현예 에서 10 % 이하 의 수축 을 나타낸다 . 수축 백분율 ( 수축 %) 은 승 온 에 의 노출 전후 필라멘트 의 길이 를 비교 함 으로써 측정 된다 .